(57)【要約】  （ａ）スチレン、メチルスチレン、ビニルまたはそれらの組み合わせから誘導された単位および１種以上のアクリレート、メタクリレート、アクリロニトリルまたはそれらの組み合わせから誘導された単位を含むインターポリマー化単位を有するポリマー、（ｂ）隠蔽顔料（ｃ）非セルロース増粘剤ならびに（ｄ）（１）ヘプタフルオロプロパンスルホンアミド部分、ノナフルオロブタンスルホンアミド部分、ウンデカフルオロペンタンスルホンアミド部分およびトリデカフルオロヘキサンスルホンアミド部分からなる群から選択された少なくとも１個のパーフルオロアルキル部分、（２）少なくとも１個の（ａ）アルキレンオキシ部分または（ｂ）カルボキシエステル部分たとえばカプロラクトンアクリレートによって中断されたアルキレン基を含む少なくとも１つのポリオキシアルキレンブロックおよび（３）少なくとも１個の水溶性極性基を含む少なくとも約０．０１重量／体積％のフルオロケミカルアクリルポリマー添加剤を含むラテックスペイント組成物。更に、こうした組成物を有するペイントコーティングを提供する方法。【特許請求の範囲】
【請求項１】
（ａ）スチレン、メチルスチレン、ビニルまたはそれらの組み合わせから誘導された単位および１種以上のアクリレート、メタクリレート、アクリロニトリルまたはそれらの組み合わせから誘導された単位を含むインターポリマー化単位を有するポリマー、
（ｂ）隠蔽顔料、
（ｃ）非セルロース増粘剤ならびに
（ｄ）（１）ヘプタフルオロプロパンスルホンアミド部分、ノナフルオロブタンスルホンアミド部分、ウンデカフルオロペンタンスルホンアミド部分およびトリデカフルオロヘキサンスルホンアミド部分からなる群から選択された少なくとも１個のパーフルオロアルキル部分、（２）少なくとも１個の（ａ）アルキレンオキシ部分または（ｂ）カルボキシエステル部分によって中断されたアルキレン基を含む少なくとも１個のポリオキシアルキレンブロックおよび（３）少なくとも１個の水溶性極性基を含む少なくとも約０．０１重量／体積％のフルオロケミカルアクリルポリマー添加剤
を含むラテックスペイント組成物であって、前記フルオロケミカルアクリルポリマー添加剤が、前記フルオロケミカルアクリルポリマーの全重量を基準にして約５〜約３０重量％の炭素結合フッ素を含み、前記ラテックスペイント組成物が、少なくとも２０％且つ前記組成物の臨界顔料体積濃度以上の顔料体積濃度を有する、ラテックスペイント組成物。
【請求項２】
前記パーフルオロアルキル部分はノナフルオロブタンスルホンアミドである、請求項１に記載のペイント組成物。
【請求項３】
複数の前記パーフルオロアルキル部分は高分子鎖によって少なくとも１個の前記ポリオキシアルキレンブロックにそれぞれ連結されている、請求項１に記載のペイント組成物。
【請求項４】
前記アルキレンオキシ部分はエチレンオキシ部分およびプロピレンオキシ部分からなる群から選択される、請求項１に記載のペイント組成物。
【請求項５】
前記フルオロケミカルアクリルポリマー添加剤は、次の一般式：
【化１】
2007519777.tif 000018
（式中、
【化２】
2007519777.tif 000019
は、重合性鎖またはポリマー鎖中の結合を表し、
Ｒ、Ｒ1およびＲ2はそれぞれ独立して水素または炭素原子数１〜４のアルキルであり、
Ｒ3は２〜６個の炭素原子を有する合わせて連結された少なくとも１個以上の直鎖または分岐のアルキレンオキシ基あるいは１２〜２０個の炭素原子を有する直鎖または分岐のアルキレン基であり、
ｎは２〜１０の整数であり、
ｘ、ｙおよびｚは少なくとも１の整数である）
によって表されるものから選択される、請求項１に記載のペイント組成物。
【請求項６】
前記フルオロケミカルアクリルポリマー添加剤は、
（ｉ）次の一般式：
【化３】
2007519777.tif 000020
によって表される化合物、
（ｉｉ）次のもの：
【化４】
2007519777.tif 000021
およびそれらの混合物からなる群から選択される化合物ならびに
（ｉｉｉ）次の一般式：
【化５】
2007519777.tif 000022
によって表される化合物
（式中、Ｒ、Ｒ1、Ｒ2、Ｒ’は水素または炭素原子数１〜４のアルキルであり、
ｎは２〜約１０の整数であり、
ＥＯはエチレンオキシ部分であり、
ＰＯはプロピレンオキシ部分であり、
ｐは１〜約１３０の整数であり、
ｑは０〜約５５の整数であり、
ｎ’は１〜約１０の整数であり、
Ｍは水素またはカチオンである）
の反応生成物を含む、請求項１に記載のペイント組成物。
【請求項７】
前記フルオロケミカルアクリルポリマー添加剤は、
（ｉ）次の一般式：
【化６】
2007519777.tif 000023
によって表される化合物、
（ｉｉ）次のもの：
【化７】
2007519777.tif 000024
およびそれらの混合物からなる群から選択される化合物ならびに
（ｉｉｉ）一般式Ｍ−Ｏ−Ｃ（＝Ｏ）−Ｃ（Ｒ2）＝ＣＨ2
によって表される化合物
（式中、Ｒ、Ｒ1、Ｒ2およびＲ’は独立して水素または炭素原子数１〜４のアルキルであり、
ｎは２〜約１０の整数であり、
ＥＯはエチレンオキシ部分であり、
ＰＯはプロピレンオキシ部分であり、
ｐは１〜約１３０の整数であり、
ｑは０〜約５５の整数であり、
ＭはＨ、カリウム、ナトリウム、アンモニウムまたはプロトン付加された第三級アミンである）
の反応生成物を含む、請求項１に記載のペイント組成物。
【請求項８】
前記インターポリマー化単位は、スチレン、メチルスチレンまたはそれらの組み合わせから誘導された少なくとも４０モル％の単位および１種以上のアクリレート、メタクリレート、アクリロニトリルまたはそれらの組み合わせから誘導された少なくとも１０モル％の単位を含む、請求項１に記載のペイント組成物。
【請求項９】
前記ポリマーは２１℃〜９５℃の間のガラス転移温度を有する、請求項１に記載のペイント組成物。
【請求項１０】
前記隠蔽顔料は約１．８より高い屈折率を有する、請求項１に記載のペイント組成物。
【請求項１１】
前記増粘剤は結合性増粘剤である、請求項１に記載のペイント組成物。
【請求項１２】
前記ラテックスペイントは炭酸カルシウム機能性増量剤を更に含む、請求項１に記載のペイント組成物。
【請求項１３】
前記ラテックスペイントは凝集溶媒を更に含む、請求項１に記載のペイント組成物。
【請求項１４】
少なくとも１つの表面の一部が請求項１に記載のペイント組成物で被覆されている物品。
【請求項１５】
ラテックスペイントコーティングに耐染み性および耐汚れ性を付与する方法であって、
（ａ）（１）スチレン、メチルスチレン、ビニルまたはそれらの組み合わせから誘導された単位および１種以上のアクリレート、メタクリレート、アクリロニトリルまたはそれらの組み合わせから誘導された単位を含むインターポリマー化単位を有するポリマー、（２）隠蔽顔料および（３）非セルロース増粘剤を含むラテックスペイント組成物であって、前記ラテックスペイントが少なくとも２０％且つ前記ペイントの臨界顔料体積濃度以上の顔料体積濃度を有するラテックスペイント組成物を提供する工程、
（ｂ）（１）ヘプタフルオロプロパンスルホンアミド部分、ノナフルオロブタンスルホンアミド部分、ウンデカフルオロペンタンスルホンアミド部分およびトリデカフルオロヘキサンスルホンアミド部分からなる群から選択された少なくとも１個のパーフルオロアルキル部分、（２）少なくとも１個の（ａ）アルキレンオキシ部分または（ｂ）カルボキシエステル部分によって中断されたアルキレン基を含む少なくとも１個のポリオキシアルキレンブロックおよび（３）少なくとも１個の水溶性極性基を含む少なくとも約０．０１重量／体積％のフルオロケミカルアクリルポリマー添加剤を添加する工程、
（ｃ）基材表面に（ｂ）で得られた組成物を被着させる工程および
（ｄ）フッ素に富む表面を有するコーティングが前記基材表面上に形成されるように、前記得られた組成物を乾燥させる工程
を含む方法。
【請求項１６】
前記ポリマーは２１℃〜９５℃の間のガラス転移温度を有する、請求項１５に記載の方法。
【請求項１７】
前記フルオロケミカルアクリルポリマー添加剤は、次の一般式：
【化８】
2007519777.tif 000025
（式中、
【化９】
2007519777.tif 000026
は、重合性鎖またはポリマー鎖中の結合を表し、
Ｒ、Ｒ1およびＲ2はそれぞれ独立して水素または炭素原子数１〜４のアルキルであり、
Ｒ3は２〜６個の炭素原子を有する合わせて連結された少なくとも１個以上の直鎖または分岐のアルキレンオキシ基あるいは１２〜２０個の炭素原子を有する直鎖または分岐のアルキレン基であり、
ｎは２〜１０の整数であり、
ｘ、ｙおよびｚは少なくとも１の整数である）
によって表されるものから選択される、請求項１５に記載の方法。
【請求項１８】
前記フルオロケミカルアクリルポリマー添加剤は、
（ｉ）次の一般式：
【化１０】
2007519777.tif 000027
によって表される化合物、
（ｉｉ）次のもの：
【化１１】
2007519777.tif 000028
およびそれらの混合物からなる群から選択される化合物ならびに
（ｉｉｉ）次の一般式：
【化１２】
2007519777.tif 000029
によって表される化合物
（式中、Ｒ、Ｒ1、Ｒ2、Ｒ’は水素または炭素原子数１〜４のアルキルであり、
ｎは２〜約１０の整数であり、
ＥＯはエチレンオキシ部分であり、
ＰＯはプロピレンオキシ部分であり、
ｐは１〜約１２８の整数であり、
ｑは０〜約５５の整数であり、
ｎ’は１〜約１０の整数である）
の反応生成物を含む、請求項１５に記載の方法。
【請求項１９】
前記フルオロケミカルアクリルポリマー添加剤は、
（ｉ）次の一般式：
【化１３】
2007519777.tif 000030
によって表される化合物、
（ｉｉ）次のもの：
【化１４】
2007519777.tif 000031
およびそれらの混合物からなる群から選択される化合物ならびに
（ｉｉｉ）一般式Ｍ−Ｏ−Ｃ（＝Ｏ）−Ｃ（Ｒ2）＝ＣＨ2
によって表される化合物
（式中、Ｒ、Ｒ1、Ｒ2およびＲ’は独立して水素または炭素原子数１〜４のアルキルであり、
ｎは２〜約１０の整数であり、
ＥＯはエチレンオキシ部分であり、
ＰＯはプロピレンオキシ部分であり、
ｐは１〜約１３０の整数であり、
ｑは０〜約５５の整数であり、
ＭはＨ、カリウム、ナトリウム、アンモニウムまたはプロトン付加された第三級アミンである）
の反応生成物を含む、請求項１５に記載の方法。
【発明の詳細な説明】
【技術分野】
【０００１】
本発明は短鎖フルオロケミカルを含むラテックスペイント組成物およびコーティングならびに改善された耐染み性（耐ステイン性）および耐汚れ性をラテックスペイントに付与する方法に関する。
【背景技術】
【０００２】
ラテックスペイントは、改善された安全性、より低い毒性およびより低い揮発性有機分のゆえに溶媒系ペイントよりも好まれることが多い。しかし、一般に、ラテックスペイント、特に艶無しラテックスペイントは劣った耐染み性および耐汚れ性を有する。艶無しラテックスペイントの高度に多孔質の性質および粗い表面組織のゆえに、艶無しラテックスペイントは染みを吸収する傾向がある。インキ、ソフトドリンク、ワインおよび他の着色液などの浸透型汚染は、無数の孔および微小溝を通して艶無しペイント膜の内部に容易に到達し、指紋、汚れ、ダストおよび他の粒子状物質などの表面夾雑物はペイント表面のでこぼこの粗い組織に取り込まれることになりうる。
【０００３】
近年、耐染み性および耐汚れ性が改善され、結果として清浄性が改善された艶無しラテックスペイントが処方されてきた（例えば欧州特許第０６１４９５５号明細書参照）。更に、炭化水素アクリルポリマーおよびフッ素含有化合物を含む種々の添加剤が、ラテックスペイントに改善された耐染み性および耐汚れ性を付与するために用いられてきた。しかし、消費者は、結果として改善された清浄性を伴うなおより良好な耐染み性および耐汚れ性を提供できる艶無しラテックスペイントを望んでいる。
【０００４】
国際公開第０３／１４８３１号パンフレットには、少なくとも２０％且つラテックスペイントの臨界顔料濃度未満の顔料体積濃度を含むラテックスペイントにおける、改善された耐染み性および耐汚れ性を付与するための少量の短鎖フルオロケミカルの使用が開示されている。
【発明の開示】
【課題を解決するための手段】
【０００５】
前述したことを考慮して、本発明者らは、例えば改善された安全性および環境への最少の影響などのペイントの他の望ましい特性を損なわずに、ラテックスペイント、特に艶無しラテックスペイントの耐染み性および耐汚れ性を改善する必要があることを認識する。
【０００６】
簡単に言うと、一面において、本発明は、耐染み性および耐汚れ性が改善され、結果として清浄性が改善されたラテックスペイント組成物およびコーティング（本明細書における「コーティング」という用語は、基材に被着させ乾燥させた後のラテックスペイント組成物を意味する）を提供する。本組成物は、
（ａ）スチレン、メチルスチレン、ビニルまたはそれらの組み合わせから誘導された単位およびアクリレート、メタクリレート、アクリロニトリルまたはそれらの組み合わせから誘導された１種以上の単位を含むインターポリマー化単位を有するポリマー、
（ｂ）隠蔽顔料
（ｃ）非セルロース増粘剤ならびに
（ｄ）（１）ヘプタフルオロプロパンスルホンアミド部分、ノナフルオロブタンスルホンアミド部分、ウンデカフルオロペンタンスルホンアミド部分およびトリデカフルオロヘキサンスルホンアミド部分からなる群から選択された少なくとも１個のパーフルオロアルキル部分、（２）少なくとも１個の（ａ）アルキレンオキシ部分または（ｂ）カルボキシエステル部分、例えばカプロラクトンアクリレートによって中断されたアルキレン基を含む少なくとも１個のポリオキシアルキレンブロックおよび（３）少なくとも１個の水溶性極性基を含む体積当たり少なくとも０．０５重量％のフルオロケミカルアクリルポリマー添加剤を含むラテックスペイントであって、前記フルオロケミカルアクリルポリマーが前記フルオロケミカルアクリルポリマーの全重量を基準にして約５〜約３０重量％の炭素結合（すなわち共有結合）フッ素を含み、前記ラテックスペイント組成物が少なくとも２０％且つ前記組成物の臨界顔料体積濃度以上の顔料体積濃度を有するラテックスペイントを含む。
【０００７】
他の面において、本発明は、少なくとも１つの表面が本発明のペイント組成物で被覆されている物品およびラテックスペイントの耐染み性および耐汚れ性を改善する方法も提供する。本方法は、
（ａ）（１）スチレン、メチルスチレン、ビニルまたはそれらの組み合わせから誘導された単位および１種以上のアクリレート、メタクリレート、アクリロニトリルまたはそれらの組み合わせから誘導された単位を含むインターポリマー化単位を有するポリマー、（２）隠蔽顔料および（３）非セルロース増粘剤を含むラテックスペイント組成物であって、前記ラテックスペイントが少なくとも２０％且つ前記組成物の臨界顔料体積濃度以上の顔料体積濃度を有するラテックスペイント組成物を提供する工程、
（ｂ）（１）ヘプタフルオロプロパンスルホンアミド部分、ノナフルオロブタンスルホンアミド部分、ウンデカフルオロペンタンスルホンアミド部分およびトリデカフルオロヘキサンスルホンアミド部分からなる群から選択された少なくとも１種のパーフルオロアルキル部分、（２）少なくとも１個の（ａ）アルキレンオキシ部分または（ｂ）カルボキシエステル部分、例えばカプロラクトンアクリレートによって中断されたアルキレン基を含む少なくとも１個のポリオキシアルキレンブロックおよび（３）少なくとも１個の水溶性極性基を含む体積当たり少なくとも約０．０５重量％のフルオロケミカルアクリルポリマー添加剤であって、前記フルオロケミカルアクリルポリマーの全重量を基準にして約５〜約３０重量％の炭素結合フッ素を有するフルオロケミカルアクリルポリマー添加剤をラテックスペイント組成物に添加する工程、
（ｃ）基材表面に（ｂ）で得られた組成物を被着させる工程および
（ｄ）フッ素に富む表面を有するコーティングを前記基材表面上に形成するように、前記得られた組成物を乾燥させる工程を含む。本明細書において用いられる「フッ素に富む表面」は、本体よりも表面で多くのフッ素を含むコーティングの表面を意味する。
【発明を実施するための最良の形態】
【０００８】
本明細書に記載されたフルオロケミカルアクリルポリマー添加剤、特にパーフルオロブタンスルホニルフルオリド（ＰＢＳＦ）から誘導された添加剤が本発明のラテックスペイント組成物に改善された耐染み性および耐汚れ性ならびに撥液性を付与することが発見された。驚くべきことに、これらのフルオロケミカルアクリルポリマーは、パーフルオロオクタンスルホニルフルオリド（ＰＯＳＦ）などのより長いパーフルオロアルキルセグメントを有するフルオロケミカルアクリルポリマーと同等且つ場合によってはより良好な耐染み性および耐汚れ性ならびに撥液性を付与する。
【０００９】
先行技術に鑑みて、より短いフルオロケミカル鎖から誘導されたコーティングがより長いフルオロケミカル鎖から誘導されたコーティングほどには耐染み性および耐汚れ性ならびに撥液性を付与する際に効果的ではないことが予想されるであろう。例えば、界面活性剤、特にフルオロケミカル鎖を有する特定の界面活性剤の技術において、より長いフルオロケミカル鎖を有する界面活性剤が好まれる（例えば、米国特許第２，８０３，６１５号明細書（アールブレヒト（Ａｈｌｂｒｅｃｈｔ）ら）のＣ6〜Ｃ10および米国特許第３，７８７，３５１号明細書（オルセン（Ｏｌｓｏｎ））のＣ6〜Ｃ12）。炭化水素鎖の鎖長が増加するにつれて臨界ミセル濃度を低下させる（すなわち、より少ない界面活性剤が所望の表面改質を得るために必要とされる）（例えば、エリック・ローメックス（Ｅｒｉｃ  Ｇ．Ｌｏｍｅｘ）編「両性界面活性剤（ＡＭＰＨＯＴＥＲＩＣ  ＳＵＲＦＡＣＴＡＮＴＳ）」，マーセル・デッカー（Ｍａｒｃｅｌ  Ｄｅｋｋｅｒ  Ｉｎｃ．）（１９９６）、バンクス（Ｒ．Ｅ．Ｂａｎｋｓ）編「有機フルオロ化学およびそれらの工業的用途（ＯＲＧＡＮＯＦＬＵＯＲＩＮＥ  ＣＨＥＭＩＣＡＬＳ  ＡＮＤ  ＴＨＥＩＲ  ＩＮＤＵＳＴＲＩＡＬ  ＡＰＰＬＩＣＡＴＩＯＮＳ），エリス・ホーウッド（Ｅｌｌｉｓ  Ｈｏｒｗｏｏｄ  ＬＴｄ．），頁５６（１９７９）、ヘンドリックス（Ｊ．Ｏ．Ｈｅｎｄｒｉｃｋｓ，Ｉｎｄ．Ｅｎｇ．Ｃｈｅｍ．４５，１０３（１９５３）、バーネット（Ｍ．Ｋ．Ｂｅｒｎｅｔｔ）およびジスマン（Ｗ．Ａ．Ｚｉｓｍａｎ），Ｊ．Ｐｈｙｓ．Ｃｈｅｍ．６３，１９１２（１９５９）を参照すること）ことが炭化水素界面活性剤においておよびパーフルオロカルボン酸およびスルホン酸から誘導された界面活性剤において観察された。
【００１０】
撥液性はある程度低表面エネルギーから生じる。先行技術は、過フッ素化カルボン酸の７つの最外炭素原子が完全にフッ素化された後にのみ、表面上の種々の液体の表面エネルギーが、かつて記録された最低値の中の表面エネルギーを有するパーフルオロ脂肪酸単層の表面エネルギーに近づくことが示唆している（例えば、ブレース（Ｎ．Ｏ．Ｂｒａｃｅ），Ｊ．Ｏｒｇ．Ｃｈｅｍ．２７，４４９１（１９６２）およびジスマン（Ｗ．Ａ．Ｚｉｓｍａｎ），Ａｄｖａｎ．ｃｈｅｍ．２２（１９６４）を参照すること）。従って、ＰＢＳＦから誘導されたフルオロポリマーアクリルポリマーにも同じことが当てはまることが予想されるであろう。すなわち、ポリマーの表面エネルギーがフッ素化ポリマーの鎖長に密接に結び付いていることが予想されるであろう。しかし、本発明のフルオロケミカルアクリルポリマーは、より長いパーフルオロアルキルセグメントを有するフルオロケミカルアクリルポリマーと同等且つ場合によってはより良好な耐染み性および耐汚れ性ならびに撥液性を付与する。
【００１１】
ＰＯＳＦを用いるのでなくペイント添加剤のための出発中間体を製造するために、ＰＢＳＦなどの短鎖パーフルオロアルキルスルホニルフルオリドを用いることが特に有利である。それらが、より高い収率（例えば、電気フッ素化によるＰＢＳＦの収率は約５８％であり、ＰＯＳＦの収率は約３１％である（バンクス（Ｒ．Ｅ．Ｂａｎｋｓ））編「有機フッ素化合物の調製、特性および工業用途（ＰＲＥＰＡＲＡＴＩＯＮ，ＰＲＯＰＥＲＴＩＥＳ，ＡＮＤ  ＩＮＤＵＳＴＲＩＡＬ  ＡＰＰＬＩＣＡＴＩＯＮＳ  ＯＦ  ＯＲＧＡＮＯＦＬＵＯＲＩＮＥ  ＣＯＭＰＡＵＮＤＳ）」，エリス・ホーウッド（Ｅｌｌｉｓ  Ｈｏｒｗｏｏｄ  ＬＴｄ．），ｐ．３７（１９８２））のゆえに重量当たりのより低いコストで製造でき、同じ重量％でなお撥液剤としてそれらの特性を維持するからである。
【００１２】
更に、特定のパーフルオロオクチル含有化合物が生物中に生体蓄積する場合があることが報告された。（例えば、米国特許第５，６８８，８８４号明細書（ベーカー（Ｂａｋｅｒ）ら）参照）。しかし、短鎖スルホン酸は、より長鎖の同族体より低い毒性および低い生体蓄積性である。例えば、カリウム塩の形で試験されたＰＢＳＦは、ＰＯＳＦおよびパーフルオロヘキサンスルホネートより遙かに効率的に身体から排泄される（例えば国際公開第０１／３０８７３号パンフレット参照）。従って、本発明の組成物は、ペイントの他の望ましい特性を維持しつつ、耐染み性および耐汚れ性が改善されたラテックスペイントに関する当該技術分野での要件を満たす。
【００１３】
本発明者らは、水溶性極性基をフルオロケミカルアクリルポリマー添加剤に導入すると、得られた添加剤がペイント、特にペイントの臨界顔料体積以上である顔料体積濃度を有するペイントに対する改善された耐染み性および耐汚れ性を驚くべきことに付与することを今発見した。結果として、本発明は、より低い品質のペイントと歴史的に考えられてきたペイントによって改善された耐染み性および耐汚れ性を提供する。
【００１４】
ペイント組成物
結合用ポリマー
本発明のラテックスペイントの「結合用ポリマー」である成分（ａ）として有用なポリマーは、スチレン、メチルスチレン、ビニルまたはそれらの組み合わせから選択されたモノマーを含むコモノマーの混合物の共重合製品である。好ましくは、コモノマーは、スチレン、メチルスチレンまたはそれらの組み合わせから選択されたモノマー少なくとも４０モル％およびアクリレート、メタクリレートおよびアクリロニトリルから選択された１種以上のモノマー少なくとも１０モル％を含む（より好ましくは、それらから本質的になる）。好ましくは、アクリレートおよびメタクリレートは、例えば２−エチルヘキシルアクリレートおよびメチルメタクリレートのように４〜１６個の炭素原子を含む。最終ポリマーが２１℃より高く９５℃より低いガラス転移温度（Ｔｇ）を有するような割合でモノマーを用いることも好ましい。ポリマーは、好ましくは少なくとも１００，０００の重量平均分子量を有する。
【００１５】
好ましくは、結合用ポリマーは、２−エチルヘキシルアクリレートから誘導されたインターポリマー化単位を含む。より好ましくは、結合用ポリマーは、スチレン、メチルスチレンまたはそれらの組み合わせから誘導された単位５０〜７０モル％、２−エチルヘキシルアクリレートから誘導された単位１０〜３０モル％およびメチルアクリレート、アクリロニトリルまたはそれらの組み合わせから誘導された単位１０〜３０モル％を含む重合済み単位を含む。
【００１６】
適する結合用ポリマーの例証的な例には、そのインターポリマー化単位がスチレン約４９モル％、α−メチルスチレン１１モル％、２−エチルヘキシルアクリレート２２モル％およびメチルアクリレート１８モル％から誘導され、Ｔｇが約４５℃であるコポリマー（「ネオクリル（Ｎｅｏｃｒｙｌ）」（登録商標）ＸＡ−６０３７ポリマーエマルジョンとしてニュージャージー州ブリッジウォータのＩＣＩアメリカズ（ＩＣＩ  Ａｍｅｒｉｃａｓ，Ｉｎｃ．（Ｂｒｉｄｇｅｗａｔｅｒ，ＮＪ））から入手できる）、そのインターポリマー化単位がスチレン約５１モル％、α−メチルスチレン１２モル％、２−エチルヘキシルアクリレート１７モル％およびメチルアクリレート１９モル％から誘導され、Ｔｇが約４４℃であるコポリマー（「ジョンクリル（Ｊｏｎｃｒｙｌ）」（登録商標）５３７ポリマーエマルジョンとしてウィスコンシン州ラシーンのＳ．Ｃ．ジョンソン・アンド・ジョンソン（Ｓ．Ｃ．Ｊｏｈｎｓｏｎ  ＆  Ｊｏｈｎｓｏｎ（Ｒａｃｉｎｅ，ＷＩ））から入手できる）およびそのインターポリマー化単位がスチレン約５４モル％、２−エチルヘキシルアクリレート２３モル％およびアクリロニトリル２３モル％から誘導され、Ｔｇが約４４℃であるターポリマー（「カルボセット（Ｃａｒｂｏｓｅｔ）」（登録商標）ＸＰＤ−１４６８ポリマーエマルジョンとしてＢ．Ｆ．グッドリッチ（Ｂ．Ｆ．Ｇｏｏｄｒｉｃｈ  Ｃｏ．）から入手できる）が挙げられる。好ましくは、結合用ポリマーは「ジョンクリル（Ｊｏｎｃｒｙｌ）」（登録商標）５３７である。
【００１７】
隠蔽顔料
本発明のラテックスペイントは、より良好な「隠蔽力」または付着量をペイントに与えるために隠蔽顔料を含む。好ましくは、隠蔽顔料は約１．８の屈折率を有する。
【００１８】
適する隠蔽顔料には、白色不透明化隠蔽顔料および着色有機顔料ならびに着色無機顔料が挙げられる。適する白色不透明化隠蔽顔料の代表的な例には、ルチル形二酸化チタンおよびアナタース形二酸化チタン、リトポン、硫化亜鉛および加鉛酸化亜鉛など、ならびにそれらの混合物が挙げられる。好ましい白色有機隠蔽顔料はルチル形二酸化チタンである。約０．２〜０．４マイクロメートルの間の平均粒子サイズを有するルチル形二酸化チタンはより好ましい。着色有機顔料の例はフタロブルーおよびハンザイエローである。着色無機顔料の例は赤色酸化鉄、ブラウン酸化物、黄土およびアンバーである。
【００１９】
増粘剤
最も知られたラテックスペイントはペイントの流動学的特性を修正して、良好な広がり、取り扱いおよび塗布特性を確保するために増粘剤を含む。本発明のラテックスペイントは、非セルロース増粘剤（好ましくは結合性増粘剤、より好ましくはウレタン結合性増粘剤）を含む。
【００２０】
例えば、疎水変性アルカリ膨潤性アクリルポリマーおよび疎水変性ウレタンコポリマーなどの結合性増粘剤は、例えばセルロース増粘剤などの従来の増粘剤と比べて、よりニュートンレオロジーをエマルジョンペイントに一般に付与する。適する結合性増粘剤の代表的な例には、ポリアクリル酸（「アクリゾル（Ａｃｒｙｓｏｌ）」（登録商標）ＲＭ−８２５およびＱＲ−７０８レオロジー調整剤としてペンシルバニア州フィラデルフィアのローム・アンド・ハース（Ｒｏｈｍ  ＆  Ｈａａｓ  Ｃｏ．（Ｐｈｉｌａｄｅｌｐｈｉａ，ＰＡ））から入手できる）および活性化アタパルジャイト（「アタゲル（Ａｔｔａｇｅｌ）」（登録商標）４０としてニュージャージー州イセリンのエンゲルハルド（Ｅｎｇｅｌｈａｒｄ（Ｉｓｅｌｉｎ，ＮＪ））から入手できる）が挙げられる。
【００２１】
フルオロケミカル添加剤
本発明のラテックスペイントは、ペイント組成物に改善された耐染み性および耐汚れ性を付与する体積当たり少なくとも約０．０１重量％のフルオロケミカルアクリルポリマー添加剤（「フルオロケミカル添加剤」）を含む。フルオロケミカル添加剤は、
（１）ヘプタフルオロプロパンスルホンアミド部分、ノナフルオロブタンスルホンアミド部分、ウンデカフルオロペンタンスルホンアミド部分およびトリデカフルオロヘキサンスルホンアミド部分からなる群から選択された少なくとも１個のパーフルオロアルキル部分、
（２）少なくとも１個の（ａ）アルキレンオキシ部分または（ｂ）カルボキシエステル部分、例えばカプロラクトンアクリレートによって中断されたアルキレン基を含む少なくとも１個のポリオキシアルキレンブロックおよび
（３）少なくとも１個の水溶性極性基
を含む。
【００２２】
本発明において有用なパーフルオロアルキル部分は、極性の広い範囲にわたって一般に可溶性である。好ましくは、パーフルオロアルキル部分は、ヘプタフルオロプロパンスルホンアミドまたはノナフルオロブタンスルホンアミドである。より好ましくは、パーフルオロアルキル部分はノナフルオロブタンスルホンアミドである。
【００２３】
好ましくは、複数のパーフルオロアルキル部分はポリマー鎖によって少なくとも１個のポリオキシアルキレンブロックに連結される。ポリオキシアルキレンブロックは、少なくとも１個のアルキレンオキシ部分を含む。アルキレンオキシ部分は、一般に２〜６個の炭素原子（好ましくは２〜４個の炭素原子、より好ましくは２または３個の炭素原子）を有する。好ましいアルキレンオキシ部分には、例えば、エチレンオキシ部分およびプロピレンオキシ部分が挙げられる。プロピレンオキシ部分は分岐または直鎖であることが可能である。
【００２４】
エチレンオキシ部分およびプロピレンオキシ部分が互いに連結される時、それらは、それぞれポリオキシエチレンブロックおよびポリオキシプロピレンブロックを形成する。好ましくは、少なくとも１個のポリオキシプロピレンブロックは、ポリオキシエチレンブロックに結合される。ポリオキシエチレンまたはポリオキシプロピレンの追加のブロックも無秩序な順序で存在することが可能である。約５００〜約１５，０００の平均分子量を有するこうした材料は、例えば、「プルロニック（Ｐｌｕｒｏｎｉｃ）」（登録商標）（または「プルロニック（Ｐｌｕｒｏｎｉｃ）」（登録商標）Ｒ、プルロニック構造の逆）などの商品名でバスフ（ＢＡＳＦ  Ｃｏｒｐｏｒａｔｉｏｎ）から一般に入手できる。
【００２５】
より好ましくは、ポリオキシプロピレンブロックは、第２のポリオキシエチレンブロックにも結合される（またはポリオキシエチレンブロックは第２のポリオキシプロピレンブロックに結合される）。特に有用なブロックポリマーには、例えば、約５〜約１３０個のエチレンオキシ部分を各々が有する約２０〜約５５個のプロピレンオキシ部分およびブロックを有する中心ブロックを前記中心ブロックの各側に含むブロックポリマーが挙げられる。特に有用な他のブロックポリマーには、例えば、約５〜約２５個のプロピレンオキシ部分を各々が有する約１５〜１６５個のエチレンオキシ部分およびブロックを有する中心ブロックを前記中心ブロックの各側に含むブロックポリマーが挙げられる。
【００２６】
他の好ましいアルキレンオキシ部分は、約２００〜約１０，０００の分子量を有するポリエチレングリコールから誘導された部分である。本発明において用いるために適する市販ポリエチレングリコールは、例えば「カーボワックス（Ｃａｒｂｏｗａｘ）」（登録商標）（ユニオン・カーバイド（Ｕｎｉｏｎ  Ｃａｒｂｉｄｅ）から入手できる）を含む。
【００２７】
フルオロケミカル添加剤のアクリレート部分は、アクリレート部分および／またはメタクリレート部分を含む。アクリレート部分および／またはメタクリレート部分は、出発モノマーの一部および最終ポリアクリレート製品を形成する。例えば、ノナフルオロブタンスルホンアミドアクリレートはポリアルキレンオキシ部分と共重合して、表面活性剤を形成することが可能である。従って、本発明のペイント組成物中で有用なフルオロケミカルアクリルポリマー添加剤は、例えば、ノナフルオロブタンスルホンアミド基含有アクリレートと、例えばモノアクリレート、ジアクリレートまたはそれらの混合物などのポリアルキレンオキシアクリレートとのラジカル開始共重合によって調製することが可能である。ポリアクリレートコポリマーの分子量は、開始剤の濃度および活性、モノマーの濃度および温度を調節することにより、または連鎖移動剤により制御することが可能である。こうしたポリアクリレートおよび出発ノナフルオロブタンスルホンアミドアクリレートの調製は当該技術分野で知られている（例えば、それぞれ米国特許第３，７８７，３５１号明細書（オルソン（Ｏｌｓｏｎ））および同第２，８０３，６１５号明細書（アールブレヒト（Ａｈｌｂｒｅｃｈｔ）ら）を参照すること）。
【００２８】
ポリアルキレンオキシアクリレートは、例えば、「プルロニック（Ｐｌｕｒｏｎｉｃ）」（登録商標）ポリマーまたは「カーボワックス（Ｃａｒｂｏｗａｘ）」（登録商標）ポリマーなどの市販されているヒドロキシポリエーテルヒドロキシ化合物またはポリオキシアルキレンヒドロキシ化合物から調製することが可能である。こうしたヒドロキシ材料は、当該技術分野で知られている方法を用いてアクリル酸、アクリルクロリドまたは無水アクリル酸と反応させる。あるいは、ポリアルキレンオキシジアクリレートはノナフルオロブタンスルホンアミドアクリレートと共重合させて、本発明のポリアクリレートコポリマーを得ることが可能である。
【００２９】
上述したフルオロケミカル添加剤は、アニオン、非イオン、カチオンまたは両性であることが可能である水溶性極性基を任意に含むことが可能である。好ましくは、水溶性極性基はアニオンである。より好ましくは、それは、スルホネート、スルフェートおよびカルボキシレート（例えば、−ＳＯ3Ｍ、−ＯＳＯ3Ｍおよび−Ｃ（＝Ｏ）ＯＭ（Ｍは水素、アルカリ金属カチオンまたはアルカリ土類金属カチオンなどの金属カチオン（例えば、ナトリウム、カリウム、カルシウムまたはマグネシウムなど）））またはアンモニウムまたはプロトン付加された第三級アミン（例えば、（ＨＯＣＨ2ＣＨ2）2Ｎ+ＨＣＨ3））などの窒素系カチオンからなる群から選択される。
【００３０】
本発明のペイント組成物中で有用なフルオロケミカル添加剤は、次の一般式によって表すことができる添加剤が挙げられる。
【００３１】
【化１】
2007519777.tif 000002
【００３２】
上式において、
【００３３】
【化２】
2007519777.tif 000003
【００３４】
は、重合性鎖またはポリマー鎖中の結合を表し、Ｒ、Ｒ1およびＲ2はそれぞれ独立して水素または炭素原子数１〜４のアルキルであり、Ｒ3は２〜６個の炭素原子を有する合わせて連結された少なくとも１個以上の直鎖または分岐のアルキレンオキシ基あるいは１２〜２０個の炭素原子を有する直鎖または分岐のアルキレン基であり、ｎは２〜１０の整数であり、ｘ、ｙおよびｚは少なくとも１の整数である。
【００３５】
式Ｉの好ましいフルオロケミカル添加剤には、Ｒ、Ｒ1およびＲ2はそれぞれ独立して水素またはメチルである添加剤あるいはｎが２である添加剤が挙げられる。
【００３６】
もう一つの好ましい実施形態は、Ｒ3が式Ａ：（ＥＯ）p−（ＰＯ）q−（ＥＯ）pまたは式Ｂ：（ＰＯ）q−（ＥＯ）p−（ＰＯ）qによって表されるものから選択されたポリアルキレンオキシド基である実施形態である。
【００３７】
上式において、ＥＯはエチレンオキシ部分であり、ＰＯはプロピレンオキシ部分であり、ｐは１〜約１６５の整数であり、ｑは０〜約５５の整数である。
【００３８】
好ましくは、Ｒ3が式Ａのポリアルキレンオキシド基である時、ｐは約５〜約１３０の整数であり、ｑは約２０〜約５５の整数である。より好ましくは、ｐは約１１であり、ｑは約２１である。なおより好ましくは、ｐは約１１であり、ｑは約２１であり、Ｒはメチルである。
【００３９】
好ましくは、Ｒ3が式Ｂのポリアルキレンオキシド基である時、ｑは約５〜約２５の整数であり、ｐは約１０〜約１６５の整数である。
【００４０】
本発明のペイント組成物中で有用なフルオロケミカル添加剤は、
（ｉ）次の一般式：
【００４１】
【化３】
2007519777.tif 000004
【００４２】
によって表される化合物、
（ｉｉ）次のもの：
【００４３】
【化４】
2007519777.tif 000005
【００４４】
およびそれらの混合物からなる群から選択された化合物ならびに
（ｉｉｉ）次の一般式：
【００４５】
【化５】
2007519777.tif 000006
【００４６】
によって表される化合物
であるモノマーまたはオリゴマーの反応生成物も含む。
【００４７】
上式において、Ｒ、Ｒ1、Ｒ2およびＲ’は水素または炭素原子数１〜４のアルキルであり、ＥＯはエチレンオキシ部分であり、ＰＯはプロピレンオキシ部分であり、ｐは１〜約１３０の整数であり、ｑは０〜約５５の整数であり、ｎは２〜約１０の整数であり、ｎ’は１〜約１０の整数であり、Ｍは水素、カチオンまたはプロトン付加された第三級アミンである。
【００４８】
好ましくは、（ｉｉｉ）は、次の一般式によって表される化合物である。
【００４９】
【化６】
2007519777.tif 000007
【００５０】
上式において、Ｒ2は水素またはメチルであり、Ｍは水素、カリウム、アンモニウム、リチウムまたはプロトン付加された第三級アミンである。
【００５１】
特に有用な実施形態において、フルオロケミカル添加剤は、（ｉ）、（ｉｉ）、（ｉｉｉ）および（ｉｖ）の反応生成物を含む。ここで、（ｉｖ）は、一般式Ａ−Ｏ−Ｃ（＝Ｏ）Ｃ（Ｒ2）＝ＣＨ2によって表される化合物である。式中、Ａはアミン含有基または炭素原子数１２〜２０のアルキルである。
【００５２】
本発明のペイント組成物中で有用なフルオロケミカル添加剤は、
（ｉ）次の一般式：
【００５３】
【化７】
2007519777.tif 000008
【００５４】
によって表される化合物、
（ｉｉ）次のもの：
【００５５】
【化８】
2007519777.tif 000009
【００５６】
およびそれらの混合物からなる群から選択された化合物ならびに
（ｉｉｉ）一般式Ｍ−Ｏ−Ｃ（＝Ｏ）−Ｃ（Ｒ2）＝ＣＨ2によって表される化合物
の反応生成物も含む。
【００５７】
上式において、Ｒ、Ｒ1およびＲ’は独立して水素または炭素原子数１〜４のアルキルであり、ｎは２〜約１０の整数であり、ＥＯはエチレンオキシ部分であり、ＰＯはプロピレンオキシ部分であり、ｐは１〜約１３０の整数であり、ｑは０〜約５５の整数であり、ＭはＨ、カリウム、ナトリウム、アンモニウムまたはプロトン付加された第三級アミンである。好ましくは、ＭはＨまたはアンモニウムである。
【００５８】
特に有用な実施形態において、フルオロケミカル添加剤は、（ｉ）、（ｉｉ）、（ｉｉｉ）および（ｉｖ）の反応生成物を含む。ここで、（ｉｖ）は、一般式Ａ−Ｏ−Ｃ（＝Ｏ）Ｃ（Ｒ2）＝ＣＨ2によって表される化合物である。式中、Ａはアミン含有基または炭素原子数１２〜２０のアルキルである。
【００５９】
幾つかの実施形態において、添加剤は、上述したポリアルキレンブロック材料の代わりに、または上述したポリアルキレンブロック材料と組み合わせて、カルボキシエステル部分、例えばカプロラクトンアクリレートによって中断されたアルキレン基を含んでもよい。例えば、サートマー（Ｓａｒｔｏｍｅｒ）製のカプロラクトンアクリレートであり、式ＨＯ（ＣＨ2）5Ｃ（Ｏ）Ｏ（ＣＨ2）5Ｃ（Ｏ）Ｏ（ＣＨ2）2ＯＣＯＣＨ＝ＣＨ2を有するＳＲ４９５を本発明により用いてもよい。
【００６０】
本発明のペイント組成物中で有用なフルオロケミカル添加剤は、アニオン、非イオン、カチオンまたは両性であってもよい少なくとも１個の水溶性極性基を更に含む。好ましいアニオン基には、スルホネート（例えば−ＳＯ3Ｍ）、スルフェート（例えば−ＯＳＯ3Ｍ）およびカルボキシレート（例えば−Ｃ（＝Ｏ）ＯＭ）が挙げられるが、それらに限定されない。Ｍは水素、アルカリ金属カチオンまたはアルカリ土類金属カチオンなどの金属カチオン（例えば、ナトリウム、カリウム、カルシウムまたはマグネシウムなど）または例えばアンモニウムまたはプロトン付加された第三級アミン（例えば、（ＨＯＣＨ2ＣＨ2）2Ｎ+ＨＣＨ3））などの窒素系カチオンである。スルホネート極性基は、ポリアクリレートおよびポリアクリルアミドを含むオリゴマーまたはポリマーとして用いられる。本発明において用いられる特に有用なモノマーまたはオリゴマーは次式のポリアクリルアミドスルホネートである。
【００６１】
【化９】
2007519777.tif 000010
【００６２】
上式において、Ｒ2及びＲは上で定義した通りであり、Ｒ’は水素または炭素原子１〜４のアルキル、特にメチルであり、
ｎ’は１〜１０の整数であり、
Ｍは水素、金属カチオンまたはプロトン付加された第三級アミンである。
【００６３】
好ましいアニオン基は、２−アクリルアミド−２−メチル−１−プロパンスルホン酸（ＡＭＰＳ）またはそのカリウム塩である。
【００６４】
有用な代表的なカチオン水溶性基には、例えば、アンモニウム塩または第四アンモニウム塩が挙げられる。カチオン水溶性基を提供する好ましいモノマーには、ジメチルアミノエチルメタクリレートおよびジメチルアミノエチルアクリレートなどが挙げられる。例えば、界面活性剤は、式Ａ−Ｏ−Ｃ（＝Ｏ）Ｃ（Ｒ2）＝ＣＨ2（式中、Ａはアミン含有基である）の化合物を導入して製造してもよい。
【００６５】
本発明のペイント組成物中で有用なフルオロケミカル添加剤は、純粋の形で典型的には粘性液またはガラス状固体である。それらは、極性合成樹脂組成物に可溶性であり、フルオロケミカル添加剤の全重量を基準にして約５〜約３０重量％（好ましくは約１０〜約２５重量％）の炭素結合フッ素を有する。
【００６６】
本発明のペイント組成物は、少なくとも０．０１重量／体積％のフルオロケミカル添加剤を含み、典型的には約３重量／体積％以下の添加剤を含む。典型的には、好ましい範囲は性能およびコストの最適バランスのために約０．２〜約０．３重量／体積％の間である。より多いフルオロケミカル添加剤（約１０重量／体積％以下）を用いることが可能であるが、高濃度の使用は、典型的には幾つかの点で法外なコストになる。
【００６７】
他の成分
ラテックスペイント膜は、周囲ペイント塗布温度で結合用マトリックスを形成して硬質不粘着性膜を形成するために結合用ポリマーの凝集によって形成される。凝集溶媒は膜形成温度を下げることにより膜形成用結合剤の凝集を助ける。本発明のラテックスペイントは、好ましくは凝集溶媒を含む。適する凝集溶媒の代表的な例には、２−フェノキシエタノール、ジエチレングリコールブチルエーテル、ジブチルフタレート、ジエチレングリコール、２，２，４−トリメチル−１，１，３−ペンタンジオールモノイソブチレンおよびそれらの組み合わせが挙げられる。好ましくは、凝集溶媒はジエチレングリコールブチルエーテル（ブチルカルビトール）（ウィスコンシン州ミルウォーキーのシグマ・アルドリッチ（Ｓｉｇｍａ−Ａｌｄｒｉｃｈ（Ｍｉｌｗａｕｋｅｅ，ＷＩ））から入手できる）または２，２，４−トリメチル−１，１，３−ペンタンジオールモノイソブチレート（「テキサノール（Ｔｅｘａｎｏｌ）」（登録商標）としてテネシー州キングスポートのイーストマン・ケミカル（Ｅａｓｔｍａｎ  Ｃｈｅｍｉｃａｌ  Ｃｏ．（Ｋｉｎｇｓｐｏｒｔ，ＴＮ））から入手できる）またはそれらの組み合わせである。
【００６８】
凝集溶媒は、ラテックスペイント・リットル当たり約１２〜６０グラム（好ましくは約４０グラム）の間の凝集溶媒レベルで、またはペイント中のポリマー固形物の重量を基準にして約２０〜３０重量％で好ましく用いられる。
【００６９】
ペイントは、所望の光沢度または輝度を有するように製造することが可能である。ペイントの光沢は、ＡＳＴＭ試験法Ｄ５２３「鏡面光沢のための標準試験法（Ｓｔａｎｄａｒｄ  Ｔｅｓｔ  Ｍｅｔｈｏｄ  ｆｏｒ  Ｓｐｅｃｕｌａｒ  Ｇｌｏｓｓ）」を用いて定義される。この試験法による光沢評点は、試験片からの反射率（垂直から２０度、６０度または８５度の角度で測定される）を研磨ガラス標準からの反射率に対して比較することにより得られる。２０度での光沢の読みは光沢の「深さ」を表現し、光沢ペイントまたは半光沢ペイントを表現するためにのみ典型的に用いられる。６０度での光沢の読みは、完全に艶無しのペイントを除き、殆どのペイントを表現するために用いられる。８５度での光沢の読みは、艶無しペイント、艶消ペイントおよび梨地ペイントの「シーン」を表現する。
【００７０】
典型的には、ペイントは光沢値によって分類される。例えば、マスター・ペイント・インスティテュート（Ｍａｓｔｅｒ  Ｐａｉｎｔ  Ｉｓｎｔｉｔｕｔｅ）（ＭＰＩ）は次のようにペイントを分類する。
【００７１】
【表１】
2007519777.tif 000011
【００７２】
本発明のラテックスペイントは、約２０以下の８５度光沢を有し、従って、典型的には艶消ペイントまたは艶無しペイントと考えられる。
【００７３】
より艶無しのペイントは種々のアプローチを用いて製造することが可能である。１つのアプローチは、ペイントの臨界顔料体積濃度（ＣＰＶＣ）より上にペイントの顔料体積濃度（すなわち、全不揮発分に対するペイント中のすべての顔料の体積比）（ＰＶＣ）を高めることである。ＣＰＶＣで、ペイントの多くの物理的特性および光学的特性は急激に変化し、ペイントは半光沢ペイントから艶無しペイントに変わる。しかしながら典型的には、高いＰＶＣの艶無しペイントは、より低いＰＶＣの艶無しペイントより低い耐久性を示し、すべての他のものは等しい。これらの艶無しペイントが顔料の単位当たりに利用できるより少ない結合剤を有するからである。
【００７４】
あるいは、艶無しペイントは艶消し剤（すなわち、ペイント膜の光沢を下げる材料）の添加によって製造することが可能である。艶消し剤は表面に微小粗さを導入し、よって光を拡散方式で反射させ、それは見掛け光沢を下げる。この後者のアプローチは、より良好なペイント膜を一般にもたらす。
【００７５】
従って、本発明の艶無しペイントは少なくとも２０％且つペイントのＣＰＶＣ未満のＰＶＣを有するが、好ましくは艶消し剤を含む。ＰＶＣは好ましくは約５４％未満であり、より好ましくは約５２％未満である。適する艶消し剤には、例えば「ノバサイト（Ｎｏｖａｃｉｔｅ）」（登録商標）シリカ（アリゾナ州ホットスプリングナショナルパークのマルバーン・ミネラルズ（Ｍａｌｖｅｒｎ  Ｍｉｎｅｒａｌｓ（Ｈｏｔ  Ｓｐｒｉｎｇｓ  Ｎａｔｉｏｎａｌ  Ｐａｒｋ，ＡＲ））から入手できる）などの種々のタイプのシリカが挙げられる。
【００７６】
本発明のペイントは、可塑剤、泡消剤、顔料増量剤、ｐＨ調整剤、色味剤および殺虫剤などのペイント中で用いられる従来の材料を更に含んでもよい。こうした典型的な原料は、例えばマーテンズ（Ｃ．Ｒ．Ｍａｒｔｅｎｓ）編「ペイント、ワニスおよびラッカーの技術（ＴＥＣＨＮＯＬＯＧＹ  ＯＦ  ＰＡＩＮＴ，ＶＡＲＮＩＳＨＳ  ＡＮＤ  ＬＡＣＱＵＥＲＳ）」，クレイガー・パブリッシング（Ｒ．Ｅ．Ｋｒｅｉｇｅｒ  Ｐｕｂｌｉｓｈｉｎｇ  Ｃｏ．），頁５１５（１９７４）に列挙されている。
【００７７】
ペイントは「機能的増量剤（ｆｕｎｃｔｉｏｎａｌ  ｅｘｔｅｎｄｅｒ）」と合わせて一般に処方して、付着量を高め、コストを下げ、耐久性を達成し、外観を変え、レオロジーを制御し、他の所望の特性に影響を及ぼす。機能性増量剤の例には、例えば、硫酸バリウム、炭酸カルシウム、白土、石膏、シリカおよびタルクが挙げられる。
【００７８】
内部艶無しペイントのための最も一般的な機能性増量剤は白土である。白土は、白土を望ましくさせる多くの特性を有する。例えば、安価な焼成白土は、低剪断粘度を制御する際に有用であり、大きな内部表面積を有し、それは「ドライハイド」をもたらす。しかし、この表面積は汚染を閉じ込めるためにも利用できる。
【００７９】
汚染を吸収する傾向のゆえに、焼成白土を、例えば、典型的には全増量剤顔料の約半分未満のようなレオロジー制御のために必要とされる少量でのみ本発明のペイント中で用いるか、あるいは全く用いないことが好ましい。本発明のペイント中で用いるために好ましい増量剤は炭酸カルシウムであり、例えば「オパシマイト（Ｏｐａｃｉｍｉｔｅ）」（登録商標）（アラバマ州シラコーガのＥＣＣインターナショナル（ＥＣＣ  Ｉｎｔｅｒｎａｔｉｏｎａｌ（Ｓｙｌａｃａｕｇａ，ＡＬ））から入手できる）、「スーパーマイト（Ｓｕｐｅｒｍｉｔｅ）」（登録商標）（ジョージア州ロスウェルのイメリーズ（Ｉｍｅｒｙｓ（Ｒｏｓｗｅｌｌ，ＧＡ））から入手できる）または約１．０〜１．２ミクロンの粒子サイズを有する他のものなどの超微細粉砕炭酸カルシウムは最も好ましい。超微細炭酸カルシウムは、隠蔽のために二酸化チタンを最適に間隔を置いて配置するのを助ける（例えば、ハーゲンソン（Ｋ．Ａ．Ｈａａｇｅｎｓｏｎ）著「内部ラテックス艶無しペイントの隠蔽特性に及ぼす増量剤粒子サイズの効果（Ｔｈｅ  ｅｆｆｅｃｔ  ｏｆ  ｅｘｔｅｎｄｅｒ  ｐａｒｔｉｃｌｅ  ｓｉｚｅ  ｏｎ  ｔｈｅ  ｈｉｄｉｎｇ  ｐｒｏｐｅｒｔｉｅｓ  ｏｆ  ａｎ  ｉｎｔｅｒｉｏｒ  ｌａｔｅｘ  ｆｌａｔ  ｐａｉｎｔ）」、Ａｍｅｒｉｃａｎ  Ｐａｉｎｔ  ＆  Ｃｏａｔｉｎｇ  Ｊｏｕｒｎａｌ、４月４日、１９８８、頁８９−９４を参照すること）。
【００８０】
ペイント組成物の調製
本発明のラテックスペイントは従来の技術を用いて調製することが可能である。例えば、ペイント原料の幾つかは高剪断下で一般に合わせてブレンドして、ペイント配合者によって「グラインド」と一般に呼ばれる混合物を形成する。この混合物の粘性度は泥の粘性度に匹敵し、それは高剪断スターラーで原料を効果的に分配するために望ましい。グラインドの調製中に、高剪断エネルギーを用いて凝集顔料粒子を粉々にする。
【００８１】
グラインドに含まれていない原料は「レットダウン」と一般に呼ばれる。レットダウンは、グラインドより通常遙かに低い粘性であり、グラインドを希釈して適切な粘性度を有する最終ペイントを得るために通常用いられる。グラインドとレットダウンの最終混合は、典型的には低剪断混合で行われる。
【００８２】
殆どのポリマーラテックスは剪断安定性ではない。従って、グラインドの成分として用いられない。グラインド中に剪断不安定ラテックスを導入すると、ラテックスの凝集をもたらす可能性があり、よって膜形成能力が殆どまたは全くない塊の多いペイントをもたらす。結果として、ペイントは、レットダウン中にラテックスポリマーを添加することにより一般に調製される。
【００８３】
しかし、本発明の好ましいペイントは、一般に剪断安定性であるラテックスポリマーを含む。従って、本発明のペイントは、グラインド中にラテックスポリマーの一部または全部を導入することにより調製することが可能である。好ましくは、ラテックスポリマーの少なくとも一部はグラインドに入れられる。
【００８４】
耐染み性および耐汚れ性を改善する方法
上述したフルオロケミカルアクリルポリマー添加剤は、少なくとも２０％且つペイントの臨界顔料濃度以上の顔料体積濃度を有するとともに、
（ａ）スチレン、メチルスチレン、ビニルまたはそれらの組み合わせから誘導された単位および１種以上のアクリレート、メタクリレート、アクリロニトリルまたはそれらの組み合わせから誘導された単位を含むインターポリマー化単位を有するポリマー、
（ｂ）隠蔽顔料および
（ｃ）非セルロース増粘剤
を含むラテックスペイント組成物に改善された耐染み性および耐汚れ性を付与するために用いることが可能である。
【００８５】
好ましくは、ポリマーのインターポリマー化単位は、スチレン、メチルスチレンまたはそれらの組み合わせから誘導された単位少なくとも１０モル％および１種以上のアクリレート、メタクリレート、アクリロニトリルまたはそれらの組み合わせから誘導された単位少なくとも１０モル％を含む。耐染み性および耐汚れ性が改善されたラテックスペイントコーティングは、こうしたラテックスペイント組成物を提供し、フルオロケミカルアクリルポリマー添加剤を体積当たり少なくとも０．０５重量％添加し、得られた組成物を基材表面に被着させ、フッ素に富む表面を有するコーティングを基材表面上に形成するように得られた組成物を乾燥させることにより得ることが可能である。
【００８６】
フルオロケミカル添加剤は、その配合中またはその配合後（例えば、グラインドまたはレットダウン中、またはすべての他の原料をブレンドした後）のいかなる時点でもラテックスペイント組成物に添加することが可能である。好ましくは、フルオロケミカル添加剤はレットダウン中に添加される。
【００８７】
得られたラテックスペイント組成物は、例えば、壁および天井などの建築表面、家具および箱などの物品などの種々の基材表面または通常に塗装されている他の一切の表面に被着させることが可能である。
【００８８】
得られた組成物は、得られた乾燥されたコーティングがフッ素に富む表面を有するように、コーティングが乾くにつれてフルオロケミカル添加剤がコーティングの表面に移行することを可能にする方式で乾燥させるべきである。好ましくは、組成物は、典型的な室内温度（約１０℃（５０°Ｆ）〜約４０℃（１００°Ｆ））および湿度（約２０％〜約９０％相対湿度）条件下で基材表面上で乾燥させる。
【実施例】
【００８９】
本発明を以下の例証的な実施例によって更に説明する。なお、これらの実施例は非限定であることを意図している。
【００９０】
【表２】
2007519777.tif 000012
【００９１】
試験で用いられたペイントの説明および入手可能性
「レガル（ＲＥＧＡＬ）」：Ｂｅｎｊａｍｉｎｅ  Ｍｏｏｒｅ  Ｒｅｇａｌ  Ｐａｓｔｅｌ  Ｂａｓｅ２２１  １Ｂ、ニュージャージー州モントバレのベンジャミン・ムーア・ペイント（Ｂｅｎｊａｍｉｎｅ  Ｍｏｏｒｅ  Ｐａｉｎｔ  Ｃｏ（Ｍｏｎｔｖａｌｅ，ＮＪ））から入手できる。
【００９２】
「シグナチャ（ＳＩＧＮＡＴＵＲＥ）」：Ａｍｅｒｉｃａｎ  Ｔｒａｄｉｓｉｏｎ  Ｓｉｇｎａｔｕｒｅ  Ｂａｓｅ１（４５３２１）、ミネソタ州ミネアポリスのバルスパー（Ｖａｌｓｐａｒ  Ｃｏｒｐ．（Ｍｉｎｅａｐｏｌｉｓ，ＭＮ））
【００９３】
「ラルフラウレン（ＲＡＬＰＨ  ＬＡＵＲＥＮ）」：Ｒａｌｐｈ  Ｌａｕｒｅｎ  Ｂｒｉｌｌｉａｎｔ  Ｗｈｉｔｅ（ＲＬ−１１９１）、オハイオ州クリーブランドのグリデン（Ｇｌｉｄｄｅｎ（Ｃｌｅａｖｌａｎｄ，ＯＨ））
【００９４】
「カラープレース（ＣＯＬＯＲＰＬＡＣＥ）」：Ｗａｌ−Ｍａｒｔ  Ｃｏｌｏｒ  Ｐｌａｃｅ、アリゾナ州ベントンビルのウォルマート（Ｗａｌ−Ｍａｒｔ（Ｂｅｎｔｏｎｖｉｌｌｅ，ＡＲ））から入手できる。
【００９５】
調製１−ＭｅＦＢＳＥＡの合成
エチレンカーボネートによるＭｅＦＢＳＡのエトキシル化
反応：
Ｃ4Ｆ9ＳＯ2ＮＨＣＨ3＋（ＣＨ2Ｏ）2Ｃ＝Ｏ＋Ｎａ2ＣＯ3（触媒）→Ｃ4Ｆ9ＳＯ2Ｎ（ＣＨ3）ＣＨ2ＣＨ2ＯＨ＋ＣＯ2
【００９６】
投入材料：
Ａ．１００ｇのＭｅＦＢＳＡ（Ｃ4Ｆ9ＳＯ2ＮＨＣＨ3、ＭＷ＝３１３，０３２モル）
Ｂ．２８ｇのＮａ2ＣＯ3（０．０２６モル）
Ｄ１．オーブン内で５０℃で溶融させた８ｇのエチレンカーボネート（ＭＷ＝８８）（ウィスコンシン州ミルウォーキーのシグマ・アルドリッチ（Ｓｉｇｍａ−Ａｌｄｒｉｃｈ（Ｍｉｌｗａｕｋｅｅ，ＷＩ））から入手できる）
Ｄ２．８ｇのエチレンカーボネート
Ｄ３．８ｇのエチレンカーボネート
Ｄ４．１０ｇのエチレンカーボネート（全重量＝３４ｇ、０．３８モル）
Ｅ．３００ｍｌの水
Ｆ．３００ｍｌの水
Ｇ．３００ｍｌの３重量％硫酸
Ｈ．３００ｍｌの水
Ｉ．３００ｍｌの水
Ｊ．３００ｍｌの水
【００９７】
手順
１．オーバーヘッドスターラー、温度計、添加漏斗および還流コンデンサ付きの１リットル三口フラスコに投入材料Ａ、ＢおよびＣを入れた。
２．バッチを６０℃（１４０°Ｆ）に加熱し、その時点でバッチを溶融させ、攪拌を開始した。設定点を１２０℃（２４８°Ｆ）に上げた。
３．バッチが１２０℃に達した時、投入材料Ｄ１をオーブンから取り出し、添加漏斗に移した。その後、投入材料Ｄ１を１０分にわたってゆっくり添加した。ガス発生（二酸化炭素）が観察された。ガス発生の速度が減少したことに気付くまで３０分が経過した。
４．その後、投入材料Ｄ２を添加漏斗に移し、５分にわたり添加した。２５分後、ガス発生の速度が遅くなり、投入材料Ｄ３を５分にわたり添加した。３０分後、投入材料Ｄ４をオーブンから取り出し、添加漏斗に添加し、５分にわたりバッチに添加した。
５．設定点を１１０℃（２３０°Ｆ）に下げ、一晩攪拌した。
６．朝、バッチを９０℃（１９４°Ｆ）に冷却し、バッチからサンプル採取した。ガスクロマトグラフ（ＧＣ）分析は、材料が９６．１％の所望の製品であり、アミドを含んでいないことを示した。投入材料Ｅを添加した。バッチを３０分にわたり攪拌し、相を分離させ、上方の水相を真空でデカントし除去した。投入材料Ｆについて６３℃（１４５°Ｆ）で操作を繰り返した。
７．水洗浄後、バッチを投入材料Ｇと合わせて６３℃（１４５°Ｆ）で３０分にわたり攪拌し、その後、相を分離し、真空でデカントした。水層のｐＨを試験し、２未満であることが判明した。
８．酸洗浄後、バッチを水投入材料Ｈ、ＩおよびＪにより６３℃（１４５℃）で逐次洗浄した。
９．バッチを溶融させ、フラスコからボトルに注ぎ出し、固化させた。得られた固形物上の少量の水を注ぎ出し、ジャー内の残りの固形物材料が１２４ｇの重量であることが判明した。
１０．固形物材料を５００ｍｌ二口フラスコに溶融して入れた。融点が５７℃（１３５°Ｆ）であることが判明した。
１１．得られた液体材料（１１３ｇ）を６６７〜９３３Ｐａ（５〜７トルＨｇ）で蒸留した。１０４ｇ（９２％の未蒸留材料）を１３０〜１３７℃（２６６〜２７９°Ｆ）のヘッド温度および１３６〜１５２℃（２７７〜３０６°Ｆ）のポット温度で蒸留した。１７０℃（３３８°Ｆ）にポット温度を更に上げると、更なる材料の蒸留をもたらさなかった。
【００９８】
ＭｅＦＢＳＥＡ（Ｎ−メチル−パーフルオロブタンスルホニルエチルアクリレート）の調製
反応：
Ｃ4Ｆ9ＳＯ2Ｎ（ＣＨ3）ＣＨ2ＣＨ2ＯＨ＋ＣＨ2＝ＣＨＣＯ2Ｈ＋トリフリック酸（ＣＦ3ＳＯ3Ｈ）触媒→Ｃ4Ｆ9ＳＯ2Ｎ（ＣＨ3）ＣＨ2ＣＨ2ＯＣ（＝Ｏ）ＣＨ＝ＣＨ2＋Ｈ2Ｏ＋ＣＦ3ＳＯ3Ｈ
【００９９】
投入材料
Ａ．１１２ｇのＭｅＦＢＳＥアルコール（Ｃ4Ｆ9ＳＯ2Ｎ（ＣＨ3）ＣＨ2ＣＨ2ＯＨ、０．３１３モル）
Ｂ．０．０７ｇのフェノチアジン（ウィスコンシン州ミルウォーキーのシグマ・アルドリッチ（Ｓｉｇｍａ−Ａｌｄｒｉｃｈ（Ｍｉｌｗａｕｋｅｅ，ＷＩ））から入手できる）
Ｃ．０．１１ｇのメトキシヒドロキノン（ＭＥＨＱ）（ウィスコンシン州ミルウォーキーのシグマ・アルドリッチ（Ｓｉｇｍａ−Ａｌｄｒｉｃｈ（Ｍｉｌｗａｕｋｅｅ，ＷＩ））から入手できる）
Ｄ．１００ｇのヘプタン
Ｅ．２７．５ｇのアクリル酸（０．３８モル）
Ｆ．１ｇの無水トリフリック酸（トリフルオロメタンスルホン）酸（ＦＣ−２４としてミネソタ州メープルウッドのスリーエム（３Ｍ（Ｍａｐｌｅｗｏｏｄ，ＭＮ））から入手できる）
Ｇ．３００ｍｌの水
Ｈ．３００ｍｌの水
【０１００】
手順
１．デカンターアセンブリー、オーバーヘッドスターラーおよび温度計が装着された三口フラスコに窒素による正圧下で投入材料Ａ、Ｂ、Ｃ、Ｄ、ＥおよびＦを添加した。
２．フラスコを６０℃に暖め、攪拌を開始した。バッチを還流状態で攪拌し、それは初期的に９６℃であり、反応の終了によって１０２℃に上昇した。デカンター内で集めるべき理論水は６．３ｍｌであった。１５分の還流後に、２ｍｌを集めた。１時間１５分後に、還流温度は９９℃であり、５ｍｌを集めた。５時間１５分後に、還流温度は１０２℃であり、５．４ｍｌを集めた。サンプルをバッチから取り出し、ＧＣ分析は、未反応アルコールがないこと、９２．６％の所望の製品および７．４％の高沸点溶媒を示した。高沸点溶媒は、多分アクリル酸と合わせたマイケル付加体である。
３．１０３℃でもうヘプタンがデカンター内に集まらなくなるまで、バッチを大気圧でデカンターに取り除いた。
４．バッチを６４℃に冷却し、真空にゆっくり引いた。５トルで、もう液体が蒸留されるのが観察されなくなるまで、より多くのヘプタンを取り除いた。
５．真空を破り、投入材料Ｇを添加した。バッチを６４℃で１５分にわたり攪拌し、相を分離させ、上方の層を真空で除去した。
６．投入材料Ｈでこの操作を繰り返した。その後、バッチを室温に冷却し、その時点で製品は固体であった。残りの水を注ぎ出し、製品材料を容器から溶融させ、ジャーに入れた。製品の重量は１２５ｇ（理論１２９ｇ）であった。ＧＣ分析は、材料が９２．６４％の所望のアクリレートおよび７．３６％アクリル酸ミカエル付加体であることを示した。
【０１０１】
ＦＣ−１；ＭｅＦＢＳＥＡ／「プルロニック（ＰＬＵＲＯＮＩＣ）」／ＨＥＡ／ＡＡ：６５／３１／２／２の調製
オーバーヘッドスターラー、温度計、還流コンデンサおよび窒素パージ管が装着された３リットルフラスコにＭｅＦＢＳＥＡ（５８５．０ｇ）、「プルロニック（ＰＬＵＲＯＮＩＣ）」（５０４．０ｇ、トルエン中の５５％溶液）、ＨＥＡ（１８．０ｇ）、ＡＡ（１８．０ｇ）、ＭＰＤ（４５．０ｇ）および酢酸エチル（１５５１．０ｇ）を乾燥窒素のパージ下で投入した。この攪拌された混合物の温度を７０℃に上げ、「ＬＵＰＲＯＸ２６Ｍ５０」（８０．０ｇ）を添加し、確実な混合物を６時間にわたり攪拌した。その時間後に、一段蒸留装置をフラスコに取り付け、酢酸エチルをフラスコから蒸留した。その後、混合物を７０℃に冷却し、トルエンを減圧（１０〜２０ｍｍＨｇ）下で除去した。得られた固形物ＭｅＦＢＳＥＡ／「プルロニック（ＰＬＵＲＯＮＩＣ）」／ＨＥＡ／ＡＡ：６５／３１／２／２を単離した（９１９．０ｇ）。
【０１０２】
ペイントの調製
オーバーヘッドスターラーが装着された１リットルポリプロピレンビーカーに試験されるべきペイント（５００ｇ）を投入した。ＦＣ−１のおよその量をペイントに添加し（表１に記載された重量％を達成するように）、ペイントを１０分にわたり攪拌する。
【０１０３】
被覆方法および試験
汚染剥離試験に関する被覆方法
６ミル（０．１５ｍｍ）の空隙を有するハンドコーターを用いて黒色スクラブ試験パネル（Ｐ１２１−１０Ｎを形成する、１６．５ｃｍ×４３．２ｃｍ、ニュージャージー州マーワーのザ・レネタ（Ｔｈｅ  Ｌｅｎｅｔａ  Ｃｏ．（Ｍａｈｗａｈ，ＮＪ））から入手できる）上に被覆することによりラテックスペイントサンプルパネルを調製した。得られたラテックスペイントコーティングを周囲温度および湿度で３日にわたり空気乾燥させた。
【０１０４】
汚染／クリーニング試験方法
５０部のラノリン（ＵＳＰ無水物）、５０部の石油、５部のカーボンブラック、３０部の棒状マーガリンおよび１０部の鉱油を１２０°Ｆ（５０℃）で約１５分にわたり高剪断で混合することにより「脂肪性夾雑物」を調製した。得られた脂肪性夾雑物を被覆試験パネル上に３インチ（７．６２ｃｍ）ペイントローラで被着させ、１時間にわたり固まらせた。得られた汚いパネルを清浄な紙タオルで激しく擦って、可能な限り多くの脂肪性夾雑物を除去した。その後、パネル（ペイント側を上にして）を「ガードナー・スクラブ・マシーン（Ｇａｒｄｎｅｒ  Ｓｃｒｕｂ  Ｍａｃｈｉｎｅ）（メリーランド州ベテスダのガードナー・ラボラトリーズ（Ｇａｒｄｎｅｒ  Ｌａｂｏｒａｔｏｒｉｅｓ（Ｂｅｔｈｅｓｄａ，Ｍａｒｙｌａｎｄ））から入手できる）に取り付けた。ＤＩ水中の５ｍＬの５％「ドーン（ＤＡＷＮ）」皿洗い液（オハイオ州シンシナチのプロクター・アンド・ギャンブル（Ｐｒｏｃｔｅｒ  ＆  Ｇａｍｂｌｅ（Ｃｉｎｃｉｎｎａｔｉ，ＯＨ））から入手できる）入りの湿った清浄セルローススポンジをスクラブマシーンのブッシュホールダーに入れた。約５ｍＬの「ドーン（ＤＡＷＮ）」皿洗い液（５％ＤＩ水中）をスクラブ試験パネルの塗装され汚された表面に被着させた。擦りを１７回の往復擦り後に止め、試験パネルを取り除き、ＤＩ水でリンスし、少なくとも１時間にわたり空気乾燥させた。
【０１０５】
残留汚染の測定
「ミノルタ（Ｍｉｎｏｌｔａ）」ＣＲ２００クロマメータ（日本国大阪のミノルタ（Ｍｉｎｏｌｔａ  Ｃｏｒｐ．（Ｏｓａｋａ，Ｊａｐａｎ））から入手できる）を用いて、Ｄ６５イルミナントを使用して残留汚染の測定を行った。スクラブ試験パネルの未汚染部分のＬ*、ａ*およびｂ*の測定（以下の式で添字「ｕ」により指定）およびスクラブ試験パネルの汚染された部分のＬ*、ａ*およびｂ*の測定（以下の式で添字「ｓ」により指定）を行った。残留汚染ΔＥを計算するために、以下の式を用いた。
【０１０６】
【数１】
2007519777.tif 000013
【０１０７】
このΔＥ値は、未汚染領域と汚染された領域との間のＬ＊ａ＊ｂ＊色空間における距離を表している（例えば、リチャード  Ｓ．ハンター（Ｒｉｃｈａｒｄ  Ｓ．Ｈｕｎｔｅｒ）著「外観の測定（ＴＨＥ  ＭＥＡＳＵＲＥＭＥＮＴ  ＯＦ  ＡＰＰＥＡＲＡＮＣＥ）」，ウィリー・インターサイエンス（Ｗｉｌｅｙ−Ｉｎｔｅｒｓｃｉｅｎｃｅ），頁１０２〜１３０，（１９７５）参照）。これは、人によって知覚される色差のための良好な測定である。より小さいΔＥ値は、より清浄な表面を示唆する。
【０１０８】
ラテックスペイント組成物の一般的調製
１Ｌのジャケット付きステンレススチールビーカーにグラインド：ジョンクリル、プロピレングリコール、Ｄｒｅｗ、Ｔｉ−Ｐｕｒｅ、スーパーマイト、ノバサイトおよびアタゲルを投入した。その後、冷却水をまわし、３２ｍｍ「コーレス（Ｃｏｗｌｅｓ）」インペラが装着された高剪断「コーレス（Ｃｏｗｌｅｓ）」ミキサーを用いて得られた混合物を高速（１１，０００ｒｐｍ）で約３０分にわたり分散させた。その後、高剪断「コーレス（Ｃｏｗｌｅｓ）」ミキサーを２００ｒｐｍで運転する低剪断海洋インペラミキサーに置き換え、レットダウン：ジョンクリル、脱イオン（ＤＩ）水、Ｄｒｅｗ、アクリゾル、テキサノール、ブチルカルビトール、フルオロケミカル添加剤（テキサノール（Ｔｅｘａｎｏｌ）中の重量当たり８．３５ｇのプレミックス１０％活性重量）、ＣｏｌｏｒｔｒｅｎｄおよびＮｕｏｓｅｐｔを添加することにより混合物の粘性を下げた。その後、ＦＣ−１を実施例１〜９のために添加した。
【０１０９】
実施例１〜９および比較例Ｃ１〜Ｃ３
第１表および第２表に列挙した材料の適切な量を用いて、上述した「ラテックスペイント組成物の一般調製」手順に従い実施例１〜９および比較例Ｃ１〜Ｃ３を調製した。
【０１１０】
【表３】
2007519777.tif 000014
【０１１１】
【表４】
2007519777.tif 000015
【０１１２】
【表５】
2007519777.tif 000016
【０１１３】
更に、ＦＣ−１入りまたはＦＣ−１無しの幾つかの商用ペイントの残留汚染（ΔＥ）を試験した。実施例１０〜１７に関して、ＦＣ−１の記載された％を商用ペイントに添加し、低速で約１０分にわたり攪拌して、完全な混合を確実にした。サンプルを上述した「被覆方法」により調製した。得られたΔＥ値を第４表に記載する。
【０１１４】
【表６】
2007519777.tif 000017
【０１１５】
本発明の種々の修正および変更は、本発明の範囲および精神から逸脱せずに当業者に対して明らかになるであろう。
【国際調査報告】
2007519777.tif 000032
2007519777.tif 000033